(57)【要約】【課題】本発明は、塗料に対する密着性に優れる１液湿気硬化性ウレタン樹脂組成物を提供する。【解決手段】ウレタンプレポリマー（Ａ）と、不飽和基を有するヨウ素価１７０超の乾性油を重合して得られる、２５℃における粘度が９ｐｏｉｓｅ以上のワニス（Ｂ）とを含有する１液湿気硬化性ウレタン樹脂組成物。【選択図】なし【特許請求の範囲】
【請求項１】
ウレタンプレポリマー（Ａ）と、
不飽和基を有するヨウ素価１７０超の乾性油を重合して得られる、２５℃における粘度が９ｐｏｉｓｅ以上のワニス（Ｂ）と
を含有する１液湿気硬化性ウレタン樹脂組成物。
【請求項２】
更に、イソシアネートアルキルエステルまたは脂肪酸エステルで表面処理された無機充填剤（Ｃ）を含有する請求項１に記載の１液湿気硬化性ウレタン樹脂組成物。
【請求項３】
前記ワニス（Ｂ）を、前記ウレタンプレポリマー（Ａ）１００質量部に対して０．５〜２０質量部含有する請求項１または２に記載の１液湿気硬化性ウレタン樹脂組成物。
【請求項４】
シーリング材組成物である請求項１〜３のいずれかに記載の１液湿気硬化性ウレタン樹脂組成物。
【請求項５】
請求項１〜４のいずれかに記載の１液湿気硬化性ウレタン樹脂組成物を硬化させた後、前記１液湿気硬化性ウレタン樹脂組成物の硬化物の表面に塗料を塗布する、１液湿気硬化性ウレタン樹脂組成物の硬化物の上に塗料を用いて塗装する方法。
【請求項６】
前記塗料がアクリルシリコーン系塗料である請求項５に記載の１液湿気硬化性ウレタン樹脂組成物の硬化物の上に塗料を用いて塗装する方法。
【発明の詳細な説明】
【技術分野】
【０００１】
本発明は、１液湿気硬化性ウレタン樹脂組成物およびそれを用いた塗装方法に関する。
【背景技術】
【０００２】
１液湿気硬化性ウレタン樹脂組成物は、シーリング材、防水材、接着剤等に利用されている。特に、ウレタンシーリング材は、その表面に塗料を吹き付けられることが多く、塗料との密着性および低汚染性であることが要求されている。
【０００３】
一方、ウレタン系シーリング材組成物に乾性油を添加する技術は知られている（特許文献１〜４参照）が、塗料との密着性を向上させることを目的として乾性油を添加しているものはなかった。
【０００４】
【特許文献１】特開２００４−９１６０３号公報
【特許文献２】特開平８−１７６５２９号公報
【特許文献３】特開２００２−３７８４６号公報
【特許文献４】特開２０００−１７８５３３号公報
【発明の開示】
【発明が解決しようとする課題】
【０００５】
本発明は、塗料に対する密着性に優れる１液湿気硬化性ウレタン樹脂組成物を提供することを目的とする。また、この１液湿気硬化性ウレタン樹脂組成物を用いた塗装方法を提供することを目的とする。
【課題を解決するための手段】
【０００６】
本発明者は、鋭意検討した結果、ウレタンプレポリマーと、不飽和基を有するヨウ素価１７０超の乾性油を重合して得られる、２５℃における粘度が９ｐｏｉｓｅ以上のワニスとを含有すると、塗料に対する密着性に優れる１液湿気硬化性ウレタン樹脂組成物となることを知見し、本発明を完成させた。
【０００７】
即ち、本発明は、下記（１）〜（６）を提供することを目的とする。
（１）ウレタンプレポリマー（Ａ）と、
不飽和基を有するヨウ素価１７０超の乾性油を重合して得られる、２５℃における粘度が９ｐｏｉｓｅ以上のワニス（Ｂ）と
を含有する１液湿気硬化性ウレタン樹脂組成物。
（２）更に、イソシアネートアルキルエステルまたは脂肪酸エステルで表面処理された無機充填剤（Ｃ）を含有する上記（１）に記載の１液湿気硬化性ウレタン樹脂組成物。
（３）前記ワニス（Ｂ）を、前記ウレタンプレポリマー（Ａ）１００質量部に対して０．５〜２０質量部含有する上記（１）または（２）に記載の１液湿気硬化性ウレタン樹脂組成物。
（４）シーリング材組成物である上記（１）〜（３）のいずれかに記載の１液湿気硬化性ウレタン樹脂組成物。
（５）上記（１）〜（４）のいずれかに記載の１液湿気硬化性ウレタン樹脂組成物を硬化させた後、前記１液湿気硬化性ウレタン樹脂組成物の硬化物の表面に塗料を塗布する、１液湿気硬化性ウレタン樹脂組成物の硬化物の上に塗料を用いて塗装する方法。
（６）前記塗料がアクリルシリコーン系塗料である上記（５）に記載の１液湿気硬化性ウレタン樹脂組成物の硬化物の上に塗料を用いて塗装する方法。
【発明の効果】
【０００８】
本発明の１液湿気硬化性ウレタン樹脂組成物は、塗料に対する密着性に優れる。
また、本発明の塗装方法によれば、剥がれ難い塗装を形成できる。
【発明を実施するための最良の形態】
【０００９】
以下、本発明をより詳細に説明する。
本発明の１液湿気硬化性ウレタン樹脂組成物（以下、「本発明の組成物」ともいう。）は、ウレタンプレポリマー（Ａ）と、不飽和基を有するヨウ素価１７０超の乾性油を重合して得られる、２５℃における粘度が９ｐｏｉｓｅ以上のワニス（Ｂ）とを含有する１液湿気硬化性ウレタン樹脂組成物である。
【００１０】
＜ウレタンプレポリマー（Ａ）＞
本発明の組成物に用いられるウレタンプレポリマー（Ａ）は、特に限定されず、例えば、ポリオール化合物とイソシアネート基含有化合物とを反応させて得られるウレタンプレポリマーを用いることができる。
【００１１】
上記ウレタンプレポリマー（Ａ）に用いられるポリオール化合物は、炭化水素の複数個の水素をヒドロキシ基で置換したアルコール類である。例えば、エチレンオキサイド、プロピレンオキサイド、ブチレンオキサイド、テトラヒドロフラン等のアルキレンオキサイドの少なくとも１種を、分子中に活性水素を２個以上有する活性水素含有化合物に付加重合させた生成物が挙げられる。
【００１２】
上記活性水素含有化合物としては、例えば、多価アルコール類、アミン類、アルカノールアミン類、多価フェノール類等が挙げられる。
多価アルコール類としては、具体的には、例えば、エチレングリコール、プロピレングリコール、ブタンジオール、ジエチレングリコール、グリセリン、ヘキサントリオール、トリメチロールプロパン、ペンタエリスリトール等が挙げられる。
アミン類としては、具体的には、例えば、エチレンジアミン、ヘキサメチレンジアミン等が挙げられる。
アルカノールアミン類としては、具体的には、例えば、エタノールアミン、プロパノールアミン等が挙げられる。
多価フェノール類としては、具体的には、例えば、レゾルシン、ビスフェノール類等が挙げられる。
【００１３】
上記ポリオール化合物としては、具体的には、例えば、ポリテトラメチレングリコール、ポリエチレングリコール、ポリプロピレングリコール、ポリオキシプロピレングリコール、ポリオキシブチレングリコール等のポリエーテル系ポリオール；ポリブタジエンポリオール、ポリイソプレンポリオール等のポリオレフィン系ポリオール；アジペート系ポリオール；ラクトン系ポリオール；ヒマシ油等のポリエステル系ポリオール等が挙げられる。
これらは単独で用いてもよく、２種以上を併用してもよい。
【００１４】
上記ポリオール化合物は、重量平均分子量が５００〜１００００程度であるのが好ましく、２０００〜６０００程度であるのがより好ましい。
【００１５】
上記ウレタンプレポリマー（Ａ）に用いられるイソシアネート基含有化合物としては、通常のポリウレタン樹脂の製造に用いられる種々のものを用いることができる。具体的には、例えば、２，４−トリレンジイソシアネート、２，６−トリレンジイソシアネート等のＴＤＩ；ジフェニルメタン−４，４′−ジイソシアネート等のＭＤＩ；テトラメチルキシリレンジイソシアネート（ＴＭＸＤＩ）、トリメチルヘキサメチレンジイソシアネート（ＴＭＨＭＤＩ）、１，５−ナフタレンジイソシアネート、エチレンジイソシアネート、プロピレンジイソシアネート、テトラメチレンジイソシアネート、ヘキサメチレンジイソシアネート（ＨＤＩ）、イソホロンジイソシアネート（ＩＰＤＩ）、キシリレンジイソシアネート（ＸＤＩ）、トリフェニルメタントリイソシアネート、ノルボルナン骨格を有するジイソシアネート（ＮＢＤＩ）、および、これらの変成品等が挙げられる。
これらは、単独で用いてもよく、２種以上を併用してもよい。
【００１６】
これらのイソシアネート基含有化合物の中でも、ＴＤＩおよびＭＤＩが好ましい。これらのポリイソシアネートは汎用であるので、安価かつ入手が容易である。
【００１７】
上記ウレタンプレポリマー（Ａ）の製造時におけるポリオール化合物とイソシアネート基含有化合物とを混合する割合は、ポリオール化合物のヒドロキシ基の数に対するイソシアネート基含有化合物のイソシアネート基の数の比（ＮＣＯ／ＯＨ）が、１．０以上であるのが好ましく、１．５〜２．０であるのがより好ましい。
【００１８】
上記ウレタンプレポリマー（Ａ）の製造は、通常のウレタンプレポリマーと同様に行うことができ、通常、所定量比のイソシアネート基含有化合物およびポリオール化合物を混合し、常圧下、６０〜１００℃で、加熱撹拌することによって行うことができる。
【００１９】
＜ワニス（Ｂ）＞
本発明の組成物に用いられるワニス（Ｂ）は、不飽和基を有するヨウ素価１７０超の乾性油を重合して得られる、２５℃における粘度が９ｐｏｉｓｅ以上のワニスである。
【００２０】
上記不飽和基を有するヨウ素価１７０超の乾性油としては、具体的には、例えば、アマニ油、荏胡麻油等が挙げられる。これらは単独で用いてもよく、２種以上を併用してもよい。中でも、アマニ油が、塗料密着性に優れる点から好ましい。
上記乾性油のヨウ素価は、１７０〜２１０が好ましく、１７０〜１９０がより好ましい。ヨウ素価がこの範囲であると、得られる組成物の塗料密着性により優れる。
【００２１】
上記ワニス（Ｂ）は、２５℃における粘度が９ｐｏｉｓｅ以上であることから、重合されていない乾性油または粘度が低い（重合度が低い）ワニスを用いた場合に比べて、組成物の表面にワニス（Ｂ）がブリードアウトして膜を形成するのが速く、塗料密着性に優れる。塗料密着性により優れ、粘度が高くなり過ぎず作業性も維持できる点から、ワニス（Ｂ）の２５℃における粘度は９〜１３０ｐｏｉｓｅが好ましく、９〜６０ｐｏｉｓｅがより好ましい。
なお、本明細書における粘度はＢ型粘度計を用いて測定されたときの値を表す。
【００２２】
上記ワニス（Ｂ）は、上記不飽和基を有するヨウ素価１７０超の乾性油を重合して得ることができる。重合方法は特に限定されず、例えば、上記乾性油に熱を加えたり、光を照射することにより重合することができる。
【００２３】
上記ワニス（Ｂ）の含有量は、上記ウレタンプレポリマー（Ａ）１００質量部に対して０．５〜２０質量部であるのが好ましく、０．５〜１０質量部であるのがより好ましく、０．５〜５質量部であるのが更に好ましい。ワニス（Ｂ）の含有量がこの範囲であると、塗料密着性および貯蔵安定性に優れる。
【００２４】
上記ワニス（Ｂ）は、重合された乾性油であり、粘度およびその単量体のヨウ素価が上記範囲であるため、本発明の組成物の表面にブリードアウトして膜を形成するのが速く、塗料密着性に優れる。特に、本発明の組成物を屋外曝露した場合には、上記ワニス（Ｂ）が光によって更に重合されるため、より接着発現が速くなり、塗料密着性に優れる。
【００２５】
＜無機充填剤（Ｃ）＞
本発明の組成物は、更に、イソシアネートアルキルエステルまたは脂肪酸エステルで表面処理された無機充填剤（Ｃ）を含有するのが、貯蔵安定性に優れる点から好ましい。
【００２６】
表面処理に用いられるイソシアネートアルキルエステルとしては、イソシアネート化合物Ａ−（Ｎ＝Ｃ＝Ｏ）nと、アルコールＲＯＨとを反応させて得られる、分子内にウレタン結合を有する化合物であり、具体的には、例えば、下記式（１）で表される化合物が好適に挙げられる。
【００２７】
【化１】
2007106948.tif 000002
【００２８】
ここで、Ａはイソシアネート化合物からイソシアネート基を除いた残基である。Ｒはアルキル基である。ただしｎ＝１の場合、ＲはＣ８以上のアルキル基、ｎ＝２または３の場合、Ｒは同一でも異なっていてもよく、Ｒのうち少なくともひとつはＣ８以上のアルキル基である。１分子中に炭素数８以上のアルキル基が全く存在しないと、シーラントの貯蔵安定性が悪くなるからである。ｎは１〜３の整数を示す。
【００２９】
上記イソシアネート化合物は、分子内にイソシアネート基を１〜３個有する化合物であり、ウレタン樹脂等の合成に利用される公知のイソシアネート化合物がすべて利用可能である。
モノイソシアネート化合物としては、具体的には、例えば、フェニルイソシアネート、ステアリルイソシアネート等が挙げられる。ジイソシアネート化合物としては、具体的には、例えば、パラフェニレンジイソシアネート、トリレンジイソシアネート、ナフタレンジイソシアネート、４、４′−ジフェニルメタンジイソシアネート等の芳香族イソシアネート；テトラメチレンジイソシアネート、ヘキサメチレンジイソシアネート、オクタデシルジイソシアネート等の脂肪族イソシアネート；イソホロンジイソシアネート等の脂環式イソシアネート；キシレンジイソシアネート等のアリール脂肪族イソシアネート；上記各イソシアネートの変性イソシアネート等が挙げられる。トリイソシアネート化合物としては、具体的には、例えば、上記ジイソシアネート化合物等と、グリセリン、ヘキサントリオール、トリメチロールプロパン等の多価アルコール類との反応生成物、またはテトラメチレンジイソシアネート、ヘキサメチレンジイソシアネート等のジイソシアネート化合物がイソシアヌレート環を作ることにより得られる１分子に３個のイソシアネート基を持つ化合物等が挙げられる。これらのイソシアネート化合物は、単独で用いてもよく、２種以上を併用してもよい。
【００３０】
上記アルコールとしては、具体的には、例えば、メタノール、エタノール、プロパノール、イソプロパノール、ブタノール、ペンタノール、ヘキサノール、ヘプタノール、ベンジルアルコール、アリルアルコール等の低級アルコールの他、ｎ−オクチルアルコール、２−エチルヘキサノール、ノニルアルコール、ｎーデシルアルコール、ウンデシルアルコール、ｎ−トリデシルアルコール、ミスチルアルコール、ｎ−ヘキサデシルアルコール、ステアリルアルコール等の高級アルコールが挙げられる。
【００３１】
上記脂肪酸エステルは、特に限定されないが、炭素数８以上の高級脂肪酸のエステルが好ましく、例えば、ステアリン酸ステアリル、ステアリン酸ラウリル、パルミチン酸ステアリル、パルチミン酸ラウリル、トリステアリン酸グリセライド、トリパルミチン酸グリセライド等が挙げられる。中でも、トリパルミチン酸グリセライドが表面処理の熱安定性や揺変性の点で好ましい。
【００３２】
上記イソシアネートアルキルエステルまたは脂肪酸エステルで表面処理される無機充填剤は、特に限定されず、具体的には、例えば、シリカ、ケイソウ土、酸化鉄、酸化亜鉛、酸化チタン、酸化バリウム、酸化マグネシウム、炭酸カルシウム、炭酸マグネシウム、炭酸亜鉛、ろう石クレー、カオリンクレー、焼成クレー、カーボンブラック等が挙げられる。これらは単独で用いてもよく、２種以上を併用してもよい。
これらの中でも、コスト、物性、貯蔵安定性および作業性の点から炭酸カルシウムが好ましい。
【００３３】
上記無機充填剤を表面処理する方法は、特に限定されず、従来公知の方法を用いることができる。
【００３４】
本発明の組成物は、更に、溶剤を含有するのが好ましい。
上記溶剤としては、特に限定されないが、具体的には、例えば、ベンゼン、キシレン、トルエン等の芳香族炭化水素；アセトン、メチルエチルケトン、メチルイソブチルケトン等のケトン類；酢酸メチル、酢酸エチル、酢酸ブチル等のエステル類；ジエチルエーテル、テトラヒドロフラン、ジオキサン等のエーテル類等が挙げられる。これらは単独で用いてもよく、２種以上を併用してもよい。
【００３５】
上記溶剤の含有量は、上記ウレタンプレポリマー（Ａ）１００質量部に対して０．０１〜２０質量部が好ましく、０．０１〜１０質量部がより好ましい。
【００３６】
本発明の組成物は、必要に応じて、本発明の目的を損わない範囲で、反応遅延剤、老化防止剤、酸化防止剤、顔料（染料）、可塑剤、揺変性付与剤、紫外線吸収剤、難燃剤、界面活性剤（レベリング剤を含む）、分散剤、脱水剤、接着付与剤、帯電防止剤等の各種添加剤等を含有することができる。
【００３７】
反応遅延剤としては、具体的には、例えば、アルコール系等の化合物が挙げられる。
【００３８】
老化防止剤としては、具体的には、例えば、ヒンダードフェノール系等の化合物が挙げられる。
酸化防止剤としては、具体的には、例えば、ブチルヒドロキシトルエン（ＢＨＴ）、ブチルヒドロキシアニソール（ＢＨＡ）等が挙げられる。
【００３９】
顔料としては、具体的には、例えば、酸化チタン、酸化亜鉛、群青、ベンガラ、リトポン、鉛、カドミウム、鉄、コバルト、アルミニウム、塩酸塩、硫酸塩等の無機顔料；アゾ顔料、フタロシアニン顔料、キナクリドン顔料、キナクリドンキノン顔料、ジオキサジン顔料、アントラピリミジン顔料、アンサンスロン顔料、インダンスロン顔料、フラバンスロン顔料、ペリレン顔料、ペリノン顔料、ジケトピロロピロール顔料、キノナフタロン顔料、アントラキノン顔料、チオインジゴ顔料、ベンズイミダゾロン顔料、イソインドリン顔料、カーボンブラック等の有機顔料等が挙げられる。
【００４０】
可塑剤としては、具体的には、例えば、ジオクチルフタレート（ＤＯＰ）、ジブチルフタレート（ＤＢＰ）；アジピン酸ジオクチル、コハク酸イソデシル；ジエチレングリコールジベンゾエート、ペンタエリスリトールエステル；オレイン酸ブチル、アセチルリシノール酸メチル；リン酸トリクレジル、リン酸トリオクチル；アジピン酸プロピレングリコールポリエステル、アジピン酸ブチレングリコールポリエステル等が挙げられる。
【００４１】
揺変性付与剤としては、具体的には、例えば、エアロジル（日本エアロジル（株）製）、ディスパロン（楠本化成（株）製）等が挙げられる。
接着付与剤としては、具体的には、例えば、テルペン樹脂、フェノール樹脂、テルペン−フェノール樹脂、ロジン樹脂、キシレン樹脂等が挙げられる。
【００４２】
難燃剤としては、具体的には、例えば、クロロアルキルホスフェート、ジメチル・メチルホスホネート、臭素・リン化合物、アンモニウムポリホスフェート、ネオペンチルブロマイド−ポリエーテル、臭素化ポリエーテル等が挙げられる。
帯電防止剤としては、一般的に、第四級アンモニウム塩；ポリグリコール、エチレンオキサイド誘導体等の親水性化合物等が挙げられる。
【００４３】
本発明の組成物の製造方法は、特に限定されないが、例えば、反応容器に上記の各必須成分と任意成分とを入れ、減圧下で混合ミキサー等のかくはん機を用いて十分に混練する方法を用いることができる。
【００４４】
上述した本発明の組成物は塗料に対する密着性に優れる。特に、上記ワニス（Ｂ）の含有量が特定の範囲である場合または上記無機充填剤（Ｃ）を含有する場合は、貯蔵安定性にも優れる。また、従来のウレタン樹脂組成物は屋外曝露した後の塗料密着性が低下する傾向があるのに対し、本発明の組成物は屋外曝露した後の塗料密着性が著しく向上するため、屋外での使用に特に適している。
【００４５】
本発明の組成物は、上述した優れた特性を活かして、シーリング材、防水材、接着剤等として好適に使用される。特に、本発明の組成物は塗料密着性に優れるので、シーリング材組成物として好適に使用される。
【００４６】
以下、本発明の１液湿気硬化性ウレタン樹脂組成物の硬化物の上に塗料を用いて塗装する方法（以下、「本発明の塗装方法」という）について詳細に説明する。
本発明の塗装方法は、上述した本発明の組成物を硬化させた後、上記組成物の硬化物の表面に塗料を塗布する、１液湿気硬化性ウレタン樹脂組成物の硬化物の上に塗料を用いて塗装する方法である。
【００４７】
本発明の塗装方法において本発明の組成物を硬化させる方法は、特に限定されないが、通常、被塗布材に本発明の組成物を塗布した後、２３℃、５０％ＲＨ環境下、５時間以上放置して硬化することができる。特に、本発明の組成物は、光により上記ワニス（Ｂ）の重合反応が進行して組成物表面にブリードアウトして膜を作るのが速くなるため、屋外曝露して硬化させるのが好ましい。
【００４８】
本発明の組成物を塗布する方法としては、種々の方法を用いることができるが、例えば、コーキングガンによる押出等が挙げられる。
【００４９】
本発明の塗装方法においては、本発明の組成物を硬化させた後、上記組成物の硬化物の表面に塗料を塗布する。上記塗料は、特に限定されず用途に応じて適宜選択することができる。具体的には、例えば、アクリルシリコーン系塗料、アクリル系塗料、ウレタン系塗料、アクリルウレタン系塗料、シリコーン系塗料等が挙げられる。これらの中でも、本発明の組成物との密着性に優れるという点からアクリルシリコーン系塗料が好ましい。
上記塗料を塗布する範囲は上記組成物の硬化物の表面の一部または全部を含み、上記本発明の組成物が塗布されていない部分を含んでいてもよい。
【００５０】
上記塗料を塗布する方法としては、種々の方法を用いることができるが、例えば、バーコーター塗布、回転塗布、スプレー塗布、ディップ塗布等を挙げることができる。
【００５１】
以下、本発明の塗装方法を具体例を挙げて説明する。
図１は、本発明の塗装方法により塗装された本発明の組成物の硬化物の一例を示す概略断面図である。
シーリング材として本発明の組成物を用いる場合の本発明の塗装方法の一例は、タイル、外壁用パネル等の建築材１１の目地部に本発明の組成物（シーリング材）を充填し、硬化させた後、その硬化物１３の表面および上記建築材１１の表面に塗料１５を塗布する、塗装方法である。
【００５２】
図２は、本発明の塗装方法により塗装された本発明の組成物の硬化物の他の一例を示す概略断面図である。
防水材として本発明の組成物を用いる場合の本発明の塗装方法の一例は、建物の屋上等のコンクリート２１の全面または一部に本発明の組成物（防水材）を塗布して、硬化させた後、その硬化物２３の表面に塗料２５を塗布する、塗装方法である。図２に示すように、本発明の組成物および塗料を、建物の屋上のコンクリート２１の水平面２１ａおよび垂直面２１ｂに沿わすように塗布するのが防水性に優れる点から好ましいが、水平面２１ａのみに塗布してもよい。
【００５３】
上述した本発明の塗装方法は、塗料密着性に優れる本発明の組成物を用いるので、剥がれ難い塗装を形成できる。
【実施例】
【００５４】
以下、実施例を示して、本発明を具体的に説明する。ただし、本発明はこれらに限定されるものではない。
（ウレタンプレポリマーの合成）
脱水した平均分子量３２００のポリプロピレンジオール（エクセノール３０２０、旭硝子社製）１２７０ｇおよび平均分子量５０００のポリプロピレントリオール（エクセノール５０３０、旭硝子社製）８６３ｇに、キシリレンジイソシアネート１３８ｇおよびジフェニルメタンジイソシアネート１１５ｇを投入し（ＮＣＯ／ＯＨ＝１．８）、触媒存在下、８０℃で１８時間反応させて、ＮＣＯ％＝１．４４のウレタンプレポリマーを得た。
得られたウレタンプレポリマーを下記実施例および比較例で用いた。
【００５５】
（ワニス）
実施例および比較例に用いたワニスは、下記第１表に示すとおりである。
【００５６】
【表１】
2007106948.tif 000003
【００５７】
（実施例１〜５および比較例１〜４）
下記第３表の各成分を、第３表に示す組成（質量部）で、高粘度用混合ミキサーを用いて混合し、第３表に示される各組成物を得た。
得られた各組成物を用いて、下記の方法により粘度および塗料密着性を評価した。
結果を第３表に示す。
【００５８】
＜粘度測定＞
（初期粘度）
得られた各組成物を２３℃で１日放置したものについて、Ｂ型粘度計を用いて、２３℃、５０％ＲＨ条件下で１ｒｐｍおよび１０ｒｐｍの粘度を測定した。測定された粘度からチクソインデックス（１ｒｐｍ／１０ｒｐｍ）を求めた。
（貯蔵促進後粘度）
得られた各組成物を２３℃で１日放置した後、更に７０℃で１日放置したものについて、上記と同様に粘度を測定し、チクソインデックスを求めた。
【００５９】
＜塗料密着性＞
幅７０ｍｍ×長さ７０ｍｍ×厚さ１０ｍｍのスレート板表面の幅５０ｍｍ×長さ５０ｍｍの範囲にプライマー（Ｎｏ．４０、横浜ゴム社製）を塗布し、２３℃、５０％ＲＨで１時間放置した。次に、塗布されたプライマーの上に得られた各組成物を厚さ１ｍｍになるように塗布し、第３表に示す条件で養生した。その後、塗布された組成物の硬化物の上に、第２表に示す塗装仕様で塗料を塗布し、乾燥させて試験体とした。
【００６０】
次に、アルミ製引張り治具の幅３５ｍｍ×長さ３５ｍｍの面に２液型エポキシ樹脂接着剤（クイックメンダー、コニシ社製）を塗布し、上記試験体の塗料塗布面と接触させて２３℃、５０％ＲＨで５時間養生させた。ここで、上記２液型エポキシ樹脂接着剤は、塗膜を侵さず十分な接着性を持つものである。
次に、試験体と接着しているアルミ製引張り治具の接着面（幅３５ｍｍ×長さ３５ｍｍ）に沿って切れ目を入れた。
その後、試験体をオートグラフ（ＡＧ５０００Ｅ、島津製作所（株）製）に固定し、アルミ製引張り治具を、試験体の塗料塗布面に対して鉛直方向に３ｍｍ／分の速度で引張り、最大引張り荷重測定し、塗料密着性（Ｎ／ｃｍ2）を求めた。
なお、第３表中、「７０＜」は、７０Ｎ／ｃｍ2に相当する力で引張ったときに塗料と得られた各組成物の硬化物との剥離ができなかったことを示す。
【００６１】
【表２】
2007106948.tif 000004
【００６２】
【表３】
2007106948.tif 000005
【００６３】
上記第３表に示す各成分は下記のとおりである。
・炭酸カルシウム１：シーレッツ２００、丸尾カルシウム社製
・炭酸カルシウム２：Ｖｉｓｃｏｌｉｔｅ−ＭＢＰ、白石工業社製
・キシレン：関東化学社製
【００６４】
第３表に示す結果から明らかなように、上記ワニス（Ｂ）を含有しない組成物（比較例１）は塗料密着性が低く、特に、屋外曝露した期間が長いほど密着性が低下していた。重合させていないアマニ油を用いた組成物（比較例２）は、低粘度で貯蔵安定性に優れていたが、塗料密着性は低かった。粘度が低い（重合度が低い）アマニ油を用いた組成物（比較例３）は、塗料密着性が十分ではなかった。重合桐油（単量体ヨウ素価が低い）を用いた組成物（比較例４）は、低粘度で貯蔵安定性に優れていたが、塗料密着性は低かった。
一方、実施例１〜５の組成物は、比較例１に比べて、初期粘度および貯蔵安定性は維持しつつ、塗料密着性が優れていた。特に、屋外曝露したときの塗料密着性は格段に優れていた。
【図面の簡単な説明】
【００６５】
【図１】図１は、本発明の塗装方法により塗装された本発明の組成物の硬化物の一例を示す概略断面図である。
【図２】図２は、本発明の塗装方法により塗装された本発明の組成物の硬化物の他の一例を示す概略断面図である。
【符号の説明】
【００６６】
１１  建築材
１３  本発明の組成物の硬化物（シーリング材）
１５、２５  塗料
２１  コンクリート
２１ａ  水平面
２１ｂ  垂直面
２３  本発明の組成物の硬化物（防水材）
【図１】
2007106948.tif 000006
【図２】
2007106948.tif 000007